(57)【要約】【課題】副生成物が少なく、重合に適した塩を提供する。【解決手段】アルカリ金属の酸化物又は水酸化物、アルカリ土類金属の酸化物又は水酸化物、及び下記式（Ｉ）のアミンからなる群より選択される１種以上の塩基成分（Ｂ）を用い、無水有機溶媒（Ｌ）中でアクリルアミド−２−メチル−プロパンスルホン酸（Ａ）塩の溶液を作製し、  ＮＲａＲｂＲｃ  …（Ｉ）  （Ｒａ、Ｒｂ、Ｒｃラジカルは独立して、水素、Ｃ１−Ｃ４−アルキル、ヒロドキシ−Ｃ１−Ｃ４−アルキル、又はＣ１−Ｃ４−アルコキシ、化合物（Ａ）の塩基成分（Ｂ）に対するモル比は１：１〜１：３）  ０．００１〜２ｂａｒ（ａｂｓ）の圧力で有機溶媒（Ｌ）を部分的に除去し、  溶解化合物（Ａ）塩を、温度／圧力／前記溶液中塩濃度変化等で結晶化又は沈殿させて回収し、  精製塩を任意乾燥させるアクリルアミド−２−メチルプロパンスルホン酸（Ａ）塩の生成方法。【選択図】無し【特許請求の範囲】
【請求項１】
ａ）アルカリ金属酸化物、アルカリ土類金属酸化物、アルカリ金属水酸化物、アルカリ土類金属水酸化物及び下記式（Ｉ）、
ＮＲａＲｂＲｃ  …（Ｉ）
（ＲａＲｂ及びＲｃラジカルは、それぞれ独立して、水素、Ｃ１−Ｃ４−アルキル、ヒロドキシ−Ｃ１−Ｃ４−アルキル、又はＣ１−Ｃ４−アルコキシであり、化合物（Ａ）の塩基成分（Ｂ）に対するモル比は、好ましくは１：１〜１：３である。）
のアミンからなる群より選択される少なくとも１種の塩基成分（Ｂ）を使用して、アクリルアミド−２−メチルプロパンスルホン酸（Ａ）汚染塩の、無水有機溶媒（Ｌ）溶液を作製する工程と、
ｂ）絶対圧０．１ｋＰａ以上２００ｋＰａ以下（０．００１〜２ｂａｒ、ａｂｓ）の圧力範囲で、有機溶媒（Ｌ）を任意に部分的に除去する工程と、
ｃ）温度及び／又は圧力及び／又は前記溶液中の前記塩の濃度を変化させ、結晶化又は沈殿により、溶解した化合物（Ａ）の塩を回収する工程と、
ｄ）精製したアクリルアミド−２−メチルプロパンスルホン酸（Ａ）の塩を任意に乾燥させる工程と、
を含む、アクリルアミド−２−メチルプロパンスルホン酸（Ａ）の塩を生成する方法。
【請求項２】
使用する前記無水有機溶媒（Ｌ）を、メタノール、エタノール、プロパノール、ブタノール、アセトニトリル、アセトン、ＤＭＦ又はそれら溶媒の少なくとも２種の混合物から選択する請求項１に記載のアクリルアミド−２−メチルプロパンスルホン酸（Ａ）の塩を生成する方法。
【請求項３】
工程ａ）において、アクリルアミド−２−メチルプロパンスルホン酸のアルカリ金属塩、特にナトリウム塩を使用する請求項１又は請求項２に記載のアクリルアミド−２−メチルプロパンスルホン酸（Ａ）の塩を生成する方法。
【請求項４】
工程ａ）において、アクリルアミド−２−メチルプロパンスルホン酸（Ａ）の塩を、前記式（Ｉ）のアミン、特に、トリメチルアンモニウム塩と共に使用する請求項１又は請求項２に記載のアクリルアミド−２−メチルプロパンスルホン酸（Ａ）の塩を生成する方法。
【請求項５】
工程ｂ）において、絶対圧０．１ｋＰａ以上５０ｋＰａ以下（０．００１〜０．５ｂａｒ、ａｂｓ）の範囲の圧力で、少なくとも５０質量％の前記有機溶媒（Ｌ）を除去する請求項１〜４のいずれか１項に記載のアクリルアミド−２−メチルプロパンスルホン酸（Ａ）の塩を生成する方法。
【請求項６】
工程ｂ）において、ガス、特に空気を供給しながら、少なくとも６０質量％の前記有機溶媒（Ｌ）を除去する請求項１〜５のいずれか１項に記載のアクリルアミド−２−メチルプロパンスルホン酸（Ａ）の塩を生成する方法。
【請求項７】
工程ａ）において、無水Ｃ１−Ｃ３−アルコールを前記溶媒（Ｌ）として使用し、工程ｃ）において、温度変化によりアルコール性溶液から前記精製した塩を得る請求項１〜６のいずれか１項に記載のアクリルアミド−２−メチルプロパンスルホン酸（Ａ）の塩を生成する方法。
【請求項８】
工程ｃ）において、圧力変化により前記有機溶液から、前記精製した塩を得る請求項１〜７のいずれか１項に記載のアクリルアミド−２−メチルプロパンスルホン酸（Ａ）の塩を生成する方法。
【請求項９】
工程ｃ）において、濃度変化及び／又は更なる有機成分（ＮＬ）を添加することで、前記有機溶液から前記精製した塩を得る請求項１〜８のいずれか１項に記載のアクリルアミド−２−メチルプロパンスルホン酸（Ａ）の塩を生成する方法。
【請求項１０】
少なくとも工程ａ）及びｃ）を、１回を超える回数繰り返す、請求項１〜９のいずれか１項に記載のアクリルアミド−２−メチルプロパンスルホン酸（Ａ）の塩を生成する方法。
【請求項１１】
請求項１〜１０のいずれか１項に記載の方法で生成されたアクリルアミド−２−メチルプロパンスルホン酸（Ａ）又はその塩。
【請求項１２】
少なくとも９９．５％の純度を備えた、請求項１１記載のアクリルアミド−２−メチルプロパンスルホン酸（Ａ）又はその塩。
【請求項１３】
少なくとも９９．８％の純度を備えた、請求項１１記載のアクリルアミド−２−メチルプロパンスルホン酸（Ａ）又はその塩。
【請求項１４】
少なくとも９９．９％の純度を備えた、請求項１１記載のアクリルアミド−２−メチルプロパンスルホン酸（Ａ）のナトリウム塩。
【請求項１５】
請求項１〜１０のいずれか１項に記載の方法で生成されたアクリルアミド−２−メチルプロパンスルホン酸（Ａ）又はその塩を、共重合体の製造に使用する共重合体の製造方法。
【発明の詳細な説明】
【技術分野】
【０００１】
本発明は、副生成物が無い又は副生成物が少ない、アクリルアミド−２−メチルプロパンスルホン酸塩の生成方法に関する（以下、登録商標であるＡＭＰＳ又は化合物Ａとする）。本発明は、特に、少なくとも純度９９％、特に少なくとも９９．５％を備えた、化合物Ａのナトリウム塩の生成に関する。
【背景技術】
【０００２】
現在まで、化合物（Ａ）の精製塩は、前もって既に精製したアクリルアミド−２−メチルプロパンスルホン酸を使用して生成されてきたが、これは不都合をもたらしていた。文献は、得た化合物（Ａ）の加工及びにその生成のための多数の方法を開示している。そこには、その塩の生成のための多様な公知の方法手順も存在する。
【０００３】
化合物（Ａ）の単純な生成方法は、下記の反応スキームにより示される。そのスキームでは、溶剤としての過剰なアクリロニトリル及び反応物質が、イソブテン及び硫酸と反応する。使用される硫酸も、多様な遊離ＳＯ３の割合を有する。一実施形態では、ＳＯ３及び水を別々に添加することもできる。
【０００４】
【化１】
2015504441.tif 000002
【０００５】
生成方法の一実施形態では、連続作業において、アクリロニトリルが先ず供給され、ついでイソブテン及びオレアム（発煙硫酸）と混合される。しかし、バッチ式処理（バッチ式モード）で行うことも可能である。
【０００６】
化合物（Ａ）は、無色の結晶質固体であって、該固体はアクリロニトリルわずかにかろうじて溶解するにすぎない。化合物（Ａ）又はその塩からの重合体及び共重合体の製造において、不純物は不利な特性を負わせるので、更なる処理のためには、化合物（Ａ）又はその塩の純度が特に重要である。これは特に、例えば鉱油製造などに使用される高分子量重合体及び共重合体の製造のためのモノマーとしてだけではなく、凝集剤として、流体損失ポリマー（ｆｌｕｉｄ  ｌｏｓｓ  ｐｏｌｙｍｅｒ）として、そして接着ポリマー（ｃｅｍｅｎｔｉｎｇ  ｐｏｌｙｍｅｒ）としての化合物（Ａ）の使用に関連する。
【０００７】
米国特許第４，３３７，２１５号明細書は、精製２−アクリルアミド−２−メチルプロパンスルホン酸を生成するための精製方法を開示している。この方法の出発物質は、ＡＭＰＳの粗結晶沈殿物であって、公知の方法で作成した反応混合物から、沈殿物の洗浄により得られたものである。粗結晶を５〜４０％の水を含む酢酸に溶解する。９０℃で所望量の化合物（Ａ）を完全に溶解するのに要求される水性酢酸の量は、水の含有量に依存する。水性酢酸の水含有量が１０％の場合、粗結晶の重量の４から５倍の量が使用される。精製結晶は懸濁液を１０から２０℃でろ過して得られる。
【０００８】
米国特許第４，７０１，２８３号明細書は、化合物（Ａ）及びその塩、並びに、共重合体が化合物（Ａ）と他のモノマーと重合して作成された共重合体被覆固体材料及び共重合体エマルジョンの製造方法を開示している。
【０００９】
米国特許第４，６５０，６１４号明細書は、揮発性一価アルコールを含むスラリー中のスルホン酸をスラリー中で短時間加熱し、次いでデカンタ又は他の分離形式によりスルホン酸を回収し、続いて固形の湿ったスルホン酸を乾燥させることにより得られる、技術的等級（ｔｅｃｈｎｉｃａｌ−ｇｒａｄｅ）の２−アクリルアミド−２−メチルプロパンスルホン酸の精製方法を開示している。
【００１０】
米国特許第６，３３１，６４７号明細書は、アクリルアミドスルホン酸モノマーの生成及び精製を開示している。それは、不純物が混入して（ｃｏｎｔａｍｉｎａｔｅｄ、汚染）アクリルアミドスルホン酸を金属酸化物又は水酸化物の水溶液と反応させ、次いで結晶化させることで行われる。この方法の不都合は、目的物質の水への溶解性が高いため、高い複雑性を伴う場合のみ量的除去が達成可能なこと、そして、いくつかの不純物は溶液からの晶析が同等、あるいは優先的ですらあるので、目的物質の精製がより困難であるということである。特に、ここでのスルホン酸、２−メチル−２−プロペン−１−スルホン酸（イソブテンスルホン酸、ＩＢＳＡ）及び２−メチリデン−１，３−プロペンジスルホン酸（イソブテンジスルホン酸、ＩＢＤＳＡ）について言及すべきである。従って、化合物（Ａ）又はそのナトリウム塩の重合では高分子量ポリマーが得られなかった。作業で得られる更なる主な副次的成分は、ｔｅｒｔ−ブチルアクリルアミド（ＡＴＢ）である。
【００１１】
米国特許第６，３３１，６４７号明細書は、ＨＰＬＣクロマトグラムのピークでの減少（ｒｅｄｕｃｔｉｏｎ）に関連する使用した塩の精製を開示している。いかなるスルホン酸についても言及はない。同様に、高分子量ポリマーの製造のための精製塩の議論も同様にない。使用におけるいかなる肯定的な効果を生じる精製についても開示されていない。
【００１２】
米国特許公開２０１０/２７４０４８号明細書は、化合物（Ａ）の生成方法を開示しており、そこでは、１００ｐｐｍ未満の２−メチル−２−プロペニル−１−スルホン酸及び１００ｐｐｍ未満の２−メチリデン−１，３−プロピレンジスルホン酸を含む生成物が得られる。精製は、ここでは、主にその後の結晶化を通じて行われ、洗浄及び乾燥工程により、面倒な副次的成分の含量が所望の目的含量まで減少する。その後、得た（Ａ）は、従来技術と類似の方法で、塩基との反応により所望の塩に変性可能である。この方法の他の不都合は、高い投資コストを伴う複雑な精製サイクルである。
【先行技術文献】
【特許文献】
【００１３】
【特許文献１】米国特許第４，３３７，２１５号明細書
【特許文献２】米国特許第４，７０１，２８３号明細書
【特許文献３】米国特許第４，６５０，６１４号明細書
【特許文献４】米国特許第６，３３１，６４７号明細書
【特許文献５】米国特許公開第２０１０/２７４０４８号明細書
【発明の概要】
【発明が解決しようとする課題】
【００１４】
本発明の目的は、高純度を備えた化合物（Ａ）の塩を生成するための、簡易で、改良された方法を提供することである。特に、重合に破壊的な影響を持つ有機不純物の含量を最小化することである。
【課題を解決するための手段】
【００１５】
これらアクリルアミド−２−メチルプロパンスルホン酸の塩は、非常に高分子量の単独重合体及び共重合体の製造のためのモノマーとして重要である。化合物（Ａ）生成の多様な副生成物が、重合において不要な生成物を導き出すことができる。
【００１６】
この目的は、下記工程ａ）〜ｄ）を有するアクリルアミド−２−メチルプロパンスルホン酸（Ａ）の生成方法により達成される。
ａ）アルカリ金属酸化物、アルカリ土類金属酸化物、アルカリ金属水酸化物、アルカリ土類金属水酸化物及び下記式（Ｉ）、
ＮＲａＲｂＲｃ  …（Ｉ）
（ＲａＲｂ及びＲｃラジカルはそれぞれ独立してＣ１−Ｃ４−アルキル、ヒロドキシ−Ｃ１−Ｃ４−アルキル、又はＣ１−Ｃ４−アルコキシであり、化合物（Ａ）の塩基成分（Ｂ）に対するモル比は、好ましくは１：１〜１：３である。）
のアミンからなる群より選択される少なくとも１種の塩基成分（Ｂ）を使用して、アクリルアミド−２−メチルプロパンスルホン酸（Ａ）の汚染塩の、無水の有機溶媒（Ｌ）溶液を作製する工程と、
ｂ）絶対圧０．１ｋＰａ以上２００ｋＰａ以下（０．００１〜２ｂａｒ、ａｂｓ)の圧力範囲で前記有機溶媒（Ｌ）を任意に部分的に除去する工程と、
ｃ）温度及び／又は圧力及び／又は溶液中の塩の濃度を変化させ、結晶化又は沈殿により、溶解した化合物（Ａ）の塩を回収する工程と、
ｄ）精製されたアクリルアミド−２−メチルプロパンスルホン酸（Ａ）の塩を任意に乾燥させる工程。
【図面の簡単な説明】
【００１７】
【図１】実施例３における生成物（Ａ）のＨＰＬＣスペクトルを示す図である。
【図２】実施例４における生成物（Ａ）のＨＰＬＣスペクトルを示す図である。
【図３】実施例４における生成物（Ａ）のＮＭＲスペクトルを示す図である。
【図４】比較例２における生成物（Ａ）のＨＰＬＣスペクトルを示す図である。
【発明を実施するための形態】
【００１８】
本発明は、使用する無水溶液（Ｌ）を、メタノール、エタノール、プロパノール、ブタノール、アセトニトリル、アセトン、ＤＭＦ又はそれら少なくとも２種類の溶液の混合物から選択する方法に関する。
【００１９】
本発明は、また、工程ａ)において、アクリルアミド−２−メチルプロパンスルホン酸のアルカリ金属塩、特にナトリウム塩を使用する方法に関する。
【００２０】
本発明は、また、工程ａ）において、アクリルアミド−２−メチルプロパンスルホン酸（Ａ）の塩を、前記式（Ｉ）のアミン、特に、トリメチルアンモニウム塩と共に使用する方法に関する。
【００２１】
本発明は、また、工程ｂ）において、少なくとも５０質量％の有機溶媒（Ｌ）を、絶対圧０．１ｋＰａ以上５０ｋＰａ以下（０．００１〜０．５ｂａｒ、ａｂｓ)で除去する方法に関する。
【００２２】
本発明は、また、工程ｂ）において、少なくとも６０質量％の有機溶媒（Ｌ）を、ガス、特に空気を供給しながら除去する方法に関する。
【００２３】
本発明は、また、工程ａ)で使用する溶媒（Ｌ）が無水Ｃ１−Ｃ３−アルコールであり、工程ｃ）では、温度変化によりアルコール性溶媒から精製塩を得る方法に関する。
【００２４】
本発明は、または、工程ｃ）で、圧力変化により前記有機溶媒から精製塩を得る方法に関する。
【００２５】
本発明は、また、工程ｃ）で、濃度変化及び／又は更なる有機成分（ＮＬ）添加により、前記有機溶媒から精製塩を得る方法に関する。
【００２６】
本発明は、また、少なくとも工程ａ)及び工程ｃ）を、１回を超える回数繰り返す方法に関する。これらの工程（無水塩基との溶解、任意の有機溶媒除去と塩の回収）、は、例えば２〜１０回、特に２〜５回繰り返すことが可能であり、その結果、それぞれの場合でより高い純度を得ることができる。
【００２７】
本発明は、更に、前述の方法により生成され、または生成可能なアクリルアミド−２−メチルプロパンスルホン酸（Ａ）又はその塩に関する。遊離化合物（Ａ）を前記塩から生成することができる。
【００２８】
本発明は、また、少なくとも純度９９．５％、特に少なくとも純度９９．８％のアクリルアミド−２−メチルプロパンスルホン酸（Ａ）又はその塩に関する。このましくは、特に少なくとも純度９９．９％のナトリウム塩を使用することである。
【００２９】
本発明は、また、前述の方法により生成されたアクリルアミド−２−メチルプロパンスルホン酸（Ａ）の共重合体製造のための使用に関する。
【００３０】
汚染された化合物（Ａ）から生成する本発明は、イソブテンスルホン酸（ＩＢＳＡ）及び／又はイソブテンジスルホン酸（ＩＢＤＳＡ）などの不純物を極少量しか含まないアクリルアミド−２−メチルプロパンスルホン酸の多様な高純度塩を生成することができる。
【００３１】
これらのイソブテンスルホン酸（ＩＢＳＡ）及び／又はイソブテンジスルホン酸（ＩＢＤＳＡ）副生成物の含量は、好ましくは全部で最大１００ｐｐｍ、特に最大７０ｐｐｍ、好ましくは最大５０ｐｐｍにすべきである。本発明は、また、（ＩＢＳＡ）と（ＩＢＤＳＡ）を合計１００ｐｐｍ未満含む化合物（Ａ）のナトリウム塩を提供する。
【００３２】
方法の工程ａ）では、アルカリ金属酸化物又はアルカリ土類金属酸化物の、アルカリ金属水酸化物又はアルカリ土類金属水酸化物の、及び／又は一般式ＮＲａＲｂＲｃ有機アミンの非水溶液が使用される。ＲａＲｂ及びＲｃラジカルは、それぞれ独立して水素原子、又はアルキル、ヒドロキシアルキル又はアルコキシのラジカル（１〜４の炭素原子を含む）である。
【００３３】
大まかに言えば、本発明は化合物（Ａ）の塩を生成及び精製する方法であって、その方法では、酸化物、水酸化物又はアミンの非水溶液又は懸濁液が使用される。汚染された化合物（Ａ）と塩基成分とが有機溶媒中で反応することで、塩を形成する。
【００３４】
本発明は、また、高純度、特に、９９％を超える純度の、特に９９．５％を超え、しばしば９９．７％を超える純度の化合物（Ａ）塩を得るための技術的な実行を容易にする方法に関連する。この高純度塩は、当該モノマーの高分子量共重合体又は単独重合体の製造用のモノマーとして適している。製造した重合体は、穿孔補助（ｄｒｉｌｌｉｎｇ  ａｉｄｓ）、凝集剤、流体損失ポリマー（ｆｌｕｉｄ  ｌｏｓｓ ｐｏｌｙｍｅｒｓ）及び接着ポリマーとして特に適している。
【００３５】
その塩を生成するために、基本、有機溶液（ｏｒｇａｎｉｃ  ｓｏｌｕｔｉｏｎ）、特にアルコール性の溶液が使用され、有機溶液は、例えば、アルカリ金属酸化物又はアルカリ土類金属酸化物又はアルカリ金属水酸化物又はアルカリ土類金属水酸化物の、又はアミンの溶液である。元素周期表のＩＡ族及びＩＩＡ族金属の金属水酸化物が好ましい。これら金属の特定の例は、リチウム、ナトリウム、カリウム、マグネシウム及びカルシウムである。
【００３６】
特に好ましいＩＡ族金属はナトリウムであり、特に好ましいＩＩＡ族金属はマグネシウムである。金属水酸化物溶液の中でも、水酸化ナトリウムのアルコール性溶液の使用が好ましい。
【００３７】
上述した一般式ＮＲａＲｂＲｃのアミンの非水溶液もまた使用可能である。アンモニアのアルコール性溶液の使用もまた可能である。
【００３８】
本発明の文脈における表現「本質的な有機溶液」は、主な溶媒（Ｌ）が有機であり、その溶媒に水が０．５質量％を超えない範囲、特に０．２質量％を超えない範囲、しばしば０．１質量％未満で存在することである。
【００３９】
基本、好ましい無水の有機溶媒は、１〜４の炭素原子を持つアルコール、アルデヒド、ケトン、二トリル、エステル及びエーテル、ジメチルホルムアミドのようなアミド、又は、ジメチルスルホキシドのようなスルホキシドである。より低級のアルコールが、多くの場合好ましい。
【００４０】
塩基（Ｂ）と化合物（Ａ）の反応は、塩を生成する。モル過剰量の塩基（Ｂ）の使用の場合、技術的問題はない。過剰は、例えば、１ｍｏｌ％〜約２０ｍｏｌ％が可能である。造塩を得るために、塩基成分（Ｂ）は、化合物（Ａ）に混合することもできるし、その逆も可能である。造塩は発熱性で、上昇した熱は塩の最大量を溶媒に溶解可能にするために使用することができる。塩溶液は、通常、次いで冷却され、例えば結晶化により、精製物として固体の塩が得られる。
【００４１】
塩を生成するための化合物（Ａ）と塩基（Ｂ）の反応は、０℃以上８０℃以下の温度で行う。好ましくは、造塩を約５℃以上約５０℃以下、特に約１０℃以上約４０℃以下の温度で行うことである。
【００４２】
造塩における塩基（Ｂ）に対する化合物（Ａ）のモル比は、塩基（Ｂ）の性質による。塩基（Ｂ）がＩＡ群金属の場合、（Ａ）：（Ｂ）モル比は約１：１〜２、好ましくは１：１〜１．１０、特には約１：１〜１．０５である。塩基（Ｂ）がＩＩＡ族金属の場合、（Ａ）：（Ｂ）モル比は約２：１〜２、好ましくは２：１〜１．１０、特には約２：１〜１．０５である。塩基（Ｂ）が一般式ＮＲａＲｂＲｃのアミンである場合、化合物（Ａ）のモル対塩基（Ｂ）の窒素原子の比は、約１：１〜２、好ましくは１：１〜１．１０、特に約１：１〜１．０５である。
【００４３】
この方法で形成された塩は、有機溶液中に存在する。この溶液を、不純物を除去するために、任意にろ過することもできる。化合物（Ａ）の塩は、有機溶液を、例えば、温度及び／又は圧力及び／又は濃度において変化させることで回収（ｒｅｃｏｖｅｒｅｄ）することができる。
【００４４】
例えば、化合物（Ａ）の塩が極わずかに溶解する化合物である更なる化合物（ＮＫ）を添加することも可能である。
【００４５】
温度の増加により、任意の減圧下で、溶媒（Ｌ）の一部が多くの場合除去され、その結果、存在する塩の量が残留する溶媒の量に対して増える。上昇した温度での溶媒の除去は、減圧により簡易になる。しかし、溶媒（Ｌ）もまた、室温で圧力を減少させることで除去することが可能である。温度減少により。温度の働きである塩の溶解度の変化に従って、塩は除去される。
【００４６】
各場合において、塩は有機溶液の過飽和により得られる。このような過飽和とする２つの方法は、温度変化と、脱溶媒（ｓｔｒｉｐｐｉｎｇ  ｏｆｆ  ｔｈｅ  ｓｏｌｖｅｎｔ）による結晶化である。温度変化の方法では、飽和溶液が、溶液（Ｌ)中の所望の塩の溶解度が低下するように冷却される。溶解度低下の結果、溶液から塩が晶析する。脱溶媒による結晶化の方法では、溶媒（Ｌ）が、加熱又は減圧により、又は加熱と減圧の組合せにより、溶媒から除去される。
【００４７】
減少した溶媒量は、所望の塩の結晶化をもたらす。温度変化又は脱溶媒による結晶化は、バッチ式又は連続で行うことができる。
【００４８】
有機溶液は、−２０℃から約４５℃の温度に維持することが多くの場合で好ましい。４５℃を超える温度は、副生成物の急激な形成、さもなければ、重合体の形成をもたらす。約−２０℃未満の温度は、時には有機溶液からの塩の分離に問題をもたらす。重合を阻害するために、重合阻害剤の使用が有効である。重合阻害剤は商業上利用可能である。好ましい重合阻害剤は、ヒドロキノンモノメチルエーテルである。蒸発結晶化では、蒸発温度を低下させ、かつ、副生成物の形成を最小化させるために、溶媒を減圧下で蒸発させる（１ｂａｒ未満、即ち１００ｋＰａ未満）。例えば、パージエアの又は他の酸素含有ガスの一定のガス流を、蒸発作業に供給することができる。
【００４９】
本発明の方法で得られる化合物（Ａ）の塩の純度は、例えば、Ｈ  ＮＭＲ及びＣ−１３ＮＭＲのような分光方法により判定できる。
【００５０】
他の可能性は、少量存在する副生成物のクロマトグラフィー除去（例えばＨＰＬＣ）であり、標準的な方法の手段により量的に判定可能である。
【００５１】
本発明を表す実施例及び請求項を下記に示す。
【実施例】
【００５２】
＜実施例１＞
この方法は大規模に行うことも可能ではあるが、通例の研究室規模における、アクリロニトリル溶媒中での化合物（Ａ）の生成方法を下記に詳細に説明する。
【００５３】
アクリロニトリル（ＡＮ）１５．５ｍｏｌ(８２０ｇ)を最初に−１０℃の温度にし、次いで、２．５ｍｏｌ（１４０ｇ）のイソブテン（沸点が−７．１℃）を速度０．６ｇ／分で、２．１ｍｏｌの発煙硫酸（２０５．８ｇ）を速度２２〜２８ｍｌ／時間で供給するために、２つの反応混合ポンプを一緒に使用する。供給は約３．５時間かける。
【００５４】
供給の間、サーモスタット（−１０℃）で冷却しながら、温度を常に２．７℃まで上昇させる。供給終了後は、２０℃の温度に温め、１０分間攪拌する。これにより、過剰なアクリロニトリル溶媒中の化合物（Ａ）の乳白懸濁液を生成する。いくつかの場合においては、イソブテン及びＳＯ３の残留物が存在することも可能である。
【００５５】
化合物（Ａ）の精製は、下記のような結晶化により可能である。前記の過剰なアクリロニトリル溶媒中の化合物（Ａ）の乳白懸濁液を反応用反応装置（ｒｅａｃｔｉｏｎ  ｒｅａｃｔｏｒ）から取り出し、第２の反応装置に入れる。反応用反応装置をもう一度５５０ｍｌの酢酸（９６％）ですすぎ、同様に、第２の反応装置にも供給する。第２の反応装置の反応混合物を、２０ｍｌの水と混合し、還流で加熱する（約８７℃まで）。混合物は還流で１０分間攪拌し、次いで冷却する。沈殿した化合物（Ａ）を吸引ろ過する。
【００５６】
固形分は乾燥キャビネット中で、数時間７０℃で乾燥させることができる。この結果、３６９．４ｇの化合物（Ａ）が得られ、これは収率８５％に相当する。生成物は、しかしながら、未だ数質量％の不純物を含む。
【００５７】
本発明による方法では、対照的に、化合物（Ａ）の不純物が汚染された懸濁液（精製、又は、アクリロニトリル、イソブテン及び発煙硫酸の反応からの除去なしに直接得た）が、塩基の実質的に無水の溶液と反応し、その塩基の溶液は、好ましくは、１種以上の極性溶媒（Ｌ）中のアルカリ金属水酸化物又はアルカリ土類金属水酸化物であり、極性溶媒は、例えば、メタノール、エタノール、イソプロパノール、ブタノール、アセトニトリル、アセトン、ＤＭＦ等である。好ましくは、無水アルコール（好ましくはメタノール）又は主にアルコール（好ましくはメタノール）からなる混合物を用いることである。
【００５８】
塩基（Ｂ）として対応するアンモニウム塩を提供するガス状アンモニア又はトリアルキルアミンとの反応も可能である。
【００５９】
その結果の有機溶媒中の塩の溶液、さもなければ懸濁液は、例えば抽出又は結晶化等の精製方法により除去可能な不純物を含む。従って、好ましい手順は、結果物であるナトリウム塩の、有機溶媒、さもなければ２種以上の有機溶媒混合物からの再結晶である。
【００６０】
水性システム中の結晶化とは対照的に、比較的高純度（９４％を超える）で所望の生成物が得られる。特に、重合で連鎖停止を導き、それゆえ低分子量の重合体を導く、ＩＢＳＡ及びＩＢＤＳＡ不純物が、本発明の方法により使い尽くされる。
【００６１】
同様の方法が、未だ汚染されている生成物が先ずろ過され、次いで有機溶媒で洗浄する更に好ましい処理工程にも適用される。水性システムでの同じ処理工程を実施する場合よりも、より高純度の生成物が得られる。
【００６２】
実質無水システムにおける作業の更な利点は、溶媒の、または溶媒混合物の除去が明らかに簡易になることである。生成物は、ろ過が容易な結晶化態様でも得られる。それは容易な方法で乾燥させることができる。対照的に、水性システムからの結晶化は、ろ過がより困難な生成物を提供する。乾燥工程も複雑である。
【００６３】
＜実施例２：反応混合物から、直接、化合物（Ａ）ナトリウム塩（ＮａＡＴＢＳ、無水物）を生成＞
アクリロニトリル、イソブテン及び発煙硫酸を、上述したように互いに反応させ、アクリロニトリル中の結晶質ＡＴＢＳの約２５％懸濁液を作製した。溶液は、ＮａＯＨの乾燥メタノール溶液（ＭｅＯＨ中１８％ＮａＯＨ）により、ｐＨ＝７．８になるまで調整した状態で、５℃で混合した。これにより、より直接的に処理される、ＮａＡＴＢＳ含量が約１６．７質量％（校正ＨＰＬＣで測定）の、均一で、青白い黄色がかった溶液を得た。
【００６４】
＜実施例３：実質的に無水のシステムからＮａＡＴＢＳの生成＞
アクリロニトリル及びメタノール中のＮａＡＴＢＳ（１６．７７質量％）の実施例１で得た溶液１００ｇからの反応溶液に空気を導入しながら、約５０ｇの溶媒を減圧下室温で除去した。これにより、無色で、ＮａＡＴＢＳを容易にろ過可能な懸濁液を得た。生成物をろ過により残留溶媒から分離し、更なるアクリロニトリル／メタノールで洗浄した。これにより、やや汚染された、細かい結晶質のＮａＡＴＢＳ（純度９４％）を１７．３ｇ得た。ＩＢＳＡの質量割合は０．４３％であり、ＡＴＢの質量割合は１．７％であった。
【００６５】
図１は結果として生じた生成物（Ａ）のＨＰＬＣスペクトルを示す。ＨＰＬＣでは、多量の不要な副次的成分、例えば、ｔｅｒｔ‐ブチルアクリルアミド、アクリロニトリル、ＩＢＳＳ及びＩＢＳＳもまた存在することが明示されている。従って、このような生成物の重合から、十分な高分子量のポリマーを得るのが困難であった。ＨＰＬＣスペクトルの横軸は時間（０〜１７．５分）を示し、縦軸は強度を示す。
【００６６】
＜実施例４：有機溶媒から結晶化によるＮａＡＴＢＳ精製（実質無水反応体制）＞
アクリロニトリル及びメタノール中のＮａＡＴＢＳ（１６．７７質量％）の実施例１で得た溶液８０９ｇからの反応溶液に空気を導入しながら、減圧下で約５０３ｇの蒸留物を除去した。残った３０６ｇの溶液に３８３ｇのアセトンを添加し、混合物を０℃に冷却した。１５〜２０分後、ＮａＡＴＢＳが白結晶の形態で沈殿し始めた。その結果生じた沈殿物はろ過により除去し、アセトンで洗浄し、７０℃で慎重に乾燥させた。これにより、最早ＡＴＢを含有せず、ＩＢＳＡの割合が０．３質量％迄低下した、純度＞＞９５％の精製ＮａＡＴＢＳを得た。その方法（再結晶化、洗浄）の使用を繰り返し、１１０℃で乾燥させ、高分子量重合体の製造に適した高純度のＮａＡＴＢＳを得た。
【００６７】
図２は、その結果得た生成物（Ａ）のＨＰＬＣスペクトルを示す。ＨＰＬＣでは不要な副次的成分のレベルが顕著に減少したことが明らかである。特に、モノマー（Ａ）の重合で問題を起こす、ＩＢＳＳ及びＩＢＤＳＳ副次的成分が１００ｐｐｍ未満に減少した。ＨＰＬＣの横軸は時間（０〜１６分）を示し、縦軸は強度を示す。
【００６８】
図３は、その結果生じた生成物（Ａ）のＮＭＲスペクトルを示す。ＮＭＲスペクトルでは、結果得られた生成物が非常に高い純度を持つことが明らかになっている。ＮＭＲスペクトルの横軸はシフト（２２０〜０ｐｐｍ）とシグナル種類（ｓ、ｄ、ｔ又はｑ）を示す。このような化合物（Ａ）の精製塩は、高分子量重合体の製造に適している。
【００６９】
＜比較例１：化合物（Ａ）のナトリウム塩の結晶化＞
水からのＮａＡＴＢＳ（米国特許６，３３１，６４７号明細書と類似）
反応溶液に空気を供給しながら、水中のＮａＡＴＢＳ５０％溶液４００ｇから、減圧下で１００ｇの水を除去した。ろ過困難なろ過液から分離し、粘着性のある蜂蜜状の沈殿物を得た。ろ過ケーキは減圧下３５℃で乾燥した。処理工程を複数回繰り返し、やや汚染された全量２２４ｇのＮａＡＴＢＳ（純度９４％、乾燥後は非晶質の固体として存在する）を得た。ＩＢＳＡの質量割合は０．４３％であり、従って、この方法で得られる化合物（Ａ）の塩は、高分子量の重合体を得るためには不適である。化合物（Ａ）の塩は、４〜５質量％の結晶水も含み、それは乾燥によっても固体から除去するのは困難であった。
【００７０】
＜比較例２：化合物（Ａ）の塩の精製＞
有機溶媒を伴う水性溶液からの結晶化によるＮａＡＴＢＳ
約５０％ＮａＡＴＢＳの水溶液２００ｇ（１００ｐｐｍのＭＥＨＱで安定化、ＩＢＳＡの質量割合約０．４％）を４００ｍｌのアセトンと約２０℃で攪拌しながら混合した。
【００７１】
これにより、ろ過で母液から除去された微小な白色沈殿物を得た。７０℃で慎重に乾燥させた後、固形分を校正ＨＰＬＣにより分析した。これにより、ＩＢＳＡの質量割合３．９％を伴うＮａＡＴＢＳの純度８４．４８質量％を得た。この処理手順は、このように、不要なＩＢＳＡ副次的成分に富む。従って、結果として得た生成物（Ａ）（ＮａＡＴＢＳ）は、高分子量重合体の製造には不適である。
【００７２】
図４は、結果として生じた生成物（Ａ）のＨＰＬＣスペクトルを示す。ＨＰＬＣスペクトルでは、多量の不要な副次的成分、例えば、ｔｅｒｔ−ブチルアクリルアミド、アクリロニトリル、ＩＢＳＳ及びＩＢＤＳＳの存在が明らかである。ＨＰＬＣの横軸は時間（０〜１７．５分）を示し、縦軸は強度を示す。従って、このような生成物の重合から、十分に高分子量の重合体を得ることが不可能であることがわかる。
【図１】
2015504441.tif 000003
【図２】
2015504441.tif 000004
【図３】
2015504441.tif 000005
【図４】
2015504441.tif 000006
【手続補正書】
【提出日】平成25年9月30日(2013.9.30)
【手続補正１】
【補正対象書類名】明細書
【補正対象項目名】００６６
【補正方法】変更
【補正の内容】
【００６６】
＜実施例４：有機溶媒から結晶化によるＮａＡＴＢＳ精製（実質無水反応体制）＞
アクリロニトリル及びメタノール中のＮａＡＴＢＳ（１６．７７質量％）の本特許出願実施例１で得た溶液８０９ｇからの反応溶液に空気を導入しながら、減圧下で約５０３ｇの蒸留物を除去した。残った３０６ｇの溶液に３８３ｇのアセトンを添加し、混合物を０℃に冷却した。１５〜２０分後、ＮａＡＴＢＳが白結晶の形態で沈殿し始めた。その結果生じた沈殿物はろ過により除去し、アセトンで洗浄し、７０℃で慎重に乾燥させた。これにより、最早ＡＴＢを含有せず、ＩＢＳＡの割合が０．３質量％迄低下した、純度９９．７％の精製ＮａＡＴＢＳを得た。その方法（再結晶化、洗浄）の使用を繰り返し、１１０℃で乾燥させ、高分子量重合体の製造に適した純度＞９９．９％のＮａＡＴＢＳを得た。
【手続補正２】
【補正対象書類名】明細書
【補正対象項目名】００６７
【補正方法】変更
【補正の内容】
【００６７】
本特許出願の図２は、その結果得た生成物（Ａ）のＨＰＬＣスペクトルを示す。ＨＰＬＣでは不要な副次的成分のレベルが顕著に減少したことが明らかである。特に、モノマー（Ａ）の重合で問題を起こす、ＩＢＳＳ及びＩＢＤＳＳ副次的成分が１００ｐｐｍ未満に減少した。ＨＰＬＣの横軸は時間（０〜１６分）を示し、縦軸は強度を示す。
【手続補正３】
【補正対象書類名】明細書
【補正対象項目名】００６８
【補正方法】変更
【補正の内容】
【００６８】
本特許出願の図３は、その結果生じた生成物（Ａ）のＮＭＲスペクトルを示す。ＮＭＲスペクトルでは、結果得られた生成物が非常に高い純度を持つことが明らかになっている。ＮＭＲスペクトルの横軸はシフト（２２０〜０ｐｐｍ）とシグナル種類（ｓ、ｄ、ｔ又はｑ）を示す。このような化合物（Ａ）の精製塩は、高分子量重合体の製造に適している。
【国際調査報告】
2015504441.tif 000007
2015504441.tif 000008
2015504441.tif 000009
2015504441.tif 000010
2015504441.tif 000011
2015504441.tif 000012